(57)【特許請求の範囲】
【請求項１】
水膨潤性樹脂（Ａ）の一個以上の成形体と、粉末ないし粒状の吸水性樹脂（Ｂ）とが容器内に存在されてなる容器入り水膨潤性担体であり、（Ａ）が（Ａ）の水又は水性液の吸収倍率の８０％以上を吸収するのに要する時間が２〜４８０時間、（Ｂ）が（Ｂ）の水又は水性液の吸収倍率の８０％以上を吸収するのに要する時間が１〜６０分である水膨潤性担体。
【請求項２】
該水膨潤性樹脂（Ａ）が容器の底面の少なくとも一部に固定されてなる請求項１記載の担体。
【請求項３】
該容器の少なくとも一部が透明である請求項１又は２記載の担体。
【請求項４】
該水膨潤性樹脂（Ａ）が該吸水性樹脂（Ｂ）と異なる色に着色されている請求項１〜３のいずれか記載の担体。
【請求項５】
該水膨潤性樹脂（Ａ）がゴム及び／又は合成樹脂（１）と下記吸水性樹脂（２）とからなり、（１）を２０〜９５質量％、（２）を５〜８０質量％含有する混練物である請求項１〜４のいずれか記載の担体。
吸水性樹脂（２）：デンプンまたはセルロースとカルボキシル基、スルホン酸基などの親水基を含有する水溶性単量体及び／又は加水分解により水溶性となる単量体と、架橋剤とを必須成分として重合させ、必要により加水分解を行うことにより得られる吸水性樹脂、デンプン−アクリロニトリルグラフト重合体の加水分解物、セルロース−アクリロニトリルグラフト重合物の加水分解物、カルボキシメチルセルロースの架橋物、架橋ポリアクリルアミドの部分加水分解物、架橋されたアクリル酸−アクリルアミド共重合体、架橋されたスルホン化ポリスチレン、ビニルエステル−不飽和カルボン酸共重合体ケン化物、架橋されたポリアクリル酸（塩）、架橋されたアクリル酸−アクリル酸エステル共重合体、架橋されたイソブチレン−無水マレイン酸共重合体、架橋されたカルボン酸変性ポリビニルアルコール、並びに、自己架橋型ポリアクリル酸塩からなる群から選ばれる少なくとも１種の吸水性樹脂。
【請求項６】
該水膨潤性樹脂（Ａ）の質量に対する水又は水性液の吸収倍率が５〜２００倍、該吸水性樹脂（Ｂ）の質量に対する水又は水性液の吸収倍率が１０〜１０００倍である請求項１〜５のいずれか記載の担体。
【請求項７】
該水膨潤性樹脂（Ａ）の成形体が、キャラクターグッズ、動・植物、地形、建造物及び輸送機器からなる群より選ばれる物体をミニチュアにした形状である請求項１〜６のいずれか記載の担体。
【請求項８】
教材用、玩具用、インテリア用又はエクステリア用である請求項１〜７のいずれか記載の担体。
【請求項９】
請求項１〜８のいずれか記載の担体に、消臭性及び／又は芳香性を有する物質（Ｃ）の水性液を吸収・膨潤させてなる消臭及び／又は芳香材。
【発明の詳細な説明】
【０００１】
【発明の属する技術分野】
本発明は、容器入り水膨潤性担体、並びに消臭及び／又は芳香材に関するものであって、例えば、水膨潤性樹脂をインテリア性に優れた動物、怪獣、花などのミニチュア形状に成形した成形体と粉末ないし粒状の吸水性樹脂からなり、これに消臭性及び／又は芳香性を有する物質の水性液を吸収・膨潤させて、室内、トイレ及び車内などで使用するのに好適な消臭及び／又は芳香材とその担体に関する。
【０００２】
【従来の技術】
従来、室内、トイレ及び車内などで使用される消臭材や芳香材は、
▲１▼消臭性を有する物質を水又は一部溶剤を含む水系媒体に溶かした水性液を一定の容器に入れたものや、
▲２▼香料の水溶液又は水性エマルジョンを、一定の容器に入れたものや、
▲３▼この▲１▼や▲２▼の液を寒天やカラギーナン等の多糖類で固形化したもの、又は
▲４▼この▲１▼や▲２▼の液を吸水性樹脂粉末でゲル化させたもの
が一般的である。
【０００３】
【発明が解決しようとする課題】
しかし、従来知られている上記▲１▼〜▲４▼のものは、消臭及び／又は芳香機能のみを付与したのものがほとんどである。最近このような消臭及び／又は芳香材は消臭及び／又は芳香機能だけでは満足されず、インテリア小物としての要望が高まってきている。しかし、▲１▼〜▲４▼のものは容器の意匠性や容器上のラベルの図案で対応するのが限度であった。
【０００４】
【課題を解決するための手段】
本発明者らは上記問題点を改善した消臭及び／又は芳香材を得るべく鋭意検討した結果、消臭性及び／又は芳香性を有する物質の水性液を大量吸収して膨潤する性能を有する吸水性樹脂と水膨潤性樹脂の成形体との組み合わせを担体とすれば、この担体はインテリア性を有したキャラクターグッズなどの形状に容易に成形できる上、消臭及び／又は芳香材として形状を維持したまま異なる速度で膨潤していく様子を楽しむことができ、膨潤後は徐々に形状を維持したまま異なる速度で小さくなっていく様子も楽しむことができることを見いだし、本発明に到達した。
即ち本発明は、水膨潤性樹脂（Ａ）の一個以上の成形体と、粉末ないし粒状の吸水性樹脂（Ｂ）とが容器内に存在されてなる容器入り水膨潤性担体であり、（Ａ）が（Ａ）の水又は水性液の吸収倍率の８０％以上を吸収するのに要する時間が２〜４８０時間、（Ｂ）が（Ｂ）の水又は水性液の吸収倍率の８０％以上を吸収するのに要する時間が１〜６０分である水膨潤性担体；並びに、この担体に、消臭性及び／又は芳香性を有する物質（Ｃ）の水性液を吸収・膨潤させてなる消臭及び／又は芳香材である。
【０００５】
【発明の実施の形態】
本発明の容器入り水膨潤性担体において、該水膨潤性樹脂（Ａ）の成形体は、一個であっても複数個であってもよく、容器内のどこに存在していてもよいが、容器の少なくとも一部に固定されていることが好ましい。固定されることによって、該吸水性樹脂（Ｂ）や（Ａ）自身の膨潤時及び収縮時に、移動したり転倒したりすることが防止される。
また（Ａ）が固定される場合、安定性から容器の底面に固定されることが特に好ましい。底面に固定される場合の固定位置は、底面全体であっても底面の一部であってもよく、一部である場合は、中央部、周辺部等特に限定されない。
固定する方法についても特に限定されず、接着剤による接着、容器の底から突き出たピンに差し込むなど、何れの方法であってもよい。
また、該吸水性樹脂（Ｂ）の所在も特に限定されず、容器の底面上であっても（Ａ）の上に載せられていてもよい。
【０００６】
本発明において、該水膨潤性樹脂（Ａ）としては、（Ａ１）親水基が導入されたゴム及び／又は合成樹脂、（Ａ２）ゴム及び／又は合成樹脂（１）と水溶性物質との混練物、（Ａ３）ゴム及び／又は合成樹脂（１）と吸水性樹脂（２）との混練物等が挙げられる。（Ａ１）の親水基が導入された合成樹脂としては、例えばエチレンオキサイドが付加重合されたポリエーテルポリオールを原料としたウレタン樹脂などが挙げられる。
【０００７】
（Ａ２）、（Ａ３）で使用されるゴム及び／又は合成樹脂としては通常のゴムまたは合成樹脂の範疇に含まれる全てのものが使用され、特に限定されない。
例えば、ゴムとしては通常の天然ゴムのほか、スチレンブタジエンゴム、ブタジエンゴム、イソプレンゴム、ブチルゴム、エチレンプロピレンゴム、エチレンプロピレン非共役ジエンゴム、クロロプレンゴム、ニトリルゴム、ウレタンゴム、アクリルゴム、クロルスルホン化ポリエチレン、塩素化ポリエチレン等の各種合成ゴムが挙げられる。
合成樹脂としては熱硬化性、熱可塑性を問わず、又、軟質、硬質のいずれであっても使用することができ、たとえば、エチレン−酢酸ビニル共重合体もしくはそのケン化物、ポリ塩化ビニル、塩化ビニル共重合物、ポリエチレン、ポリプロピレン、ポリエチレン−アクリル酸塩共重合物、アクリロニトリル−ブタジエン共重合物、スチレン−ブタジエン共重合物、ポリエステル、ポリアミド樹脂、アクリル樹脂、スチレン樹脂などがあげられるが、吸水によって容積が膨張し得る程度の柔軟性を有するものが好ましく、硬質のものを使用するときは適当な可塑剤を用いて柔軟性を付与することが好ましい。
（Ａ２）における水溶性物質としては、例えばポリビニルアルコール、ポリアクリル酸塩、カルボキシメチルセルロース、ポリエチレンオキサイド、ポリアクリルアミド、メチルセルロース、ヒドロキシエチルセルロース、ブアーガム、キサンタンガム等の水増粘性を有するポリマー、多価アルコールエチレンオキサイド付加物、ポリオキシエチレン・オキシプロピレングリコールが挙げられる。
【０００８】
（Ａ１）〜（Ａ３）の中では、吸水性樹脂（２）が用いられている（Ａ３）が、膨潤速度が速く、膨潤後も水性液が溶け出さずに形状が維持されるので好ましい。
吸水性樹脂（２）の例としては、デンプンまたはセルロースとカルボキシル基、スルホン酸基などの親水基を含有する水溶性単量体及び／又は加水分解により水溶性となる単量体と、架橋剤とを必須成分として重合させ、必要により加水分解を行うことにより得られる吸水性樹脂が挙げられる。この吸水性樹脂の製造法及び具体例は、特開昭５２−２５８８６号、特公昭５３−４６１９９号、特公昭５３−４６２００号及び特公昭５５−２１０４１号公報に記載されている。
【０００９】
吸水性樹脂（２）の他の例としては、デンプン−アクリロニトリルグラフト重合体の加水分解物、セルロース−アクリロニトリルグラフト重合物の加水分解物、カルボキシメチルセルロースの架橋物、架橋ポリアクリルアミドの部分加水分解物、架橋されたアクリル酸−アクリルアミド共重合体、架橋されたスルホン化ポリスチレン、特開昭５２−１４６８９号及び特開昭５２−２７４５５号公報で開示されているビニルエステル−不飽和カルボン酸共重合体ケン化物、架橋されたポリアクリル酸（塩）、架橋されたアクリル酸−アクリル酸エステル共重合体、架橋されたイソブチレン−無水マレイン酸共重合体及び架橋されたカルボン酸変性ポリビニルアルコール、自己架橋型ポリアクリル酸塩などが挙げられる。
又、以上例示した吸水性樹脂は２種以上併用してもよい。
【００１０】
吸水性樹脂（２）の質量に対する水又は水性液の吸収倍率は、好ましくは１０〜１，０００倍であり、より好ましくは１００〜１，０００倍である。又、吸水性樹脂（２）は、好ましくは粉末状又は粒状であり、その平均粒径が２００μｍ以下のものが特に好ましい。平均粒径が２００μｍより大きいと成形体が膨潤したときに、歪な形状となることがあり、また成形体からの脱落が多くなることがある。
【００１１】
なお、本発明において吸水性樹脂の吸収倍率は次に示す方法により測定して得られる値とする。
＜吸水性樹脂の吸収倍率＞ナイロン製の網袋（２５０メッシュ）に吸水性樹脂の試料（サンプル量；Ｄｇ）を入れ、これを袋ごと過剰の水又は水性液に浸した。浸漬６０分後に袋ごと空中に引き上げ、静置して１５分間水切りした後、質量（Ｅｇ）を測定して下式より吸収倍率を求めた。［網袋のみを用いて上記と同様の操作を行い、この分の質量（Ｆｇ）をブランクとして差し引いた。］
吸収倍率＝（Ｅ−Ｆ）／Ｄ
【００１２】
（Ａ３）は、ゴム及び／又は合成樹脂（１）が２０〜９５質量％で、吸水性樹脂（２）が５〜８０質量％のものが好ましい。（Ａ３）中の（２）が５質量％より少ないと、水又は水性液の吸収量が低下する。一方（２）が８０質量％より多くなると、成形が難しくなり、たとえ成形できても吸水性樹脂の脱落が多くなることがある。
【００１３】
本発明において、該水膨潤性樹脂（Ａ）中には、必要により他の添加物を配合することができる。この添加物としては、例えば顔料（蛍光性顔料や蓄光顔料を含む）、染料、老化防止剤、紫外線吸収剤、防腐剤、界面活性剤、可塑剤、充填剤などが挙げられる。該水膨潤性樹脂（Ａ）は、水又は水性液［例えば後記の消臭性及び／又は芳香性を有する物質（Ｃ）の水性液］を吸収して、（Ａ）の質量に対して、好ましくは５〜２００倍、より好ましくは１０〜１００倍に膨潤する性質を有するものである。
【００１４】
なお、本発明において水膨潤性樹脂の吸収倍率は次に示す方法により測定して得られる値とする。
＜水膨潤性樹脂の吸収倍率＞ナイロン製の網袋（２５０メッシュ）に水膨潤性樹脂の試料片（サンプル量；Ｇｇ）を入れ、これを袋ごと過剰の水又は水性液に浸した。２４時間ごとに袋ごと空中に引き上げ、静置して１５分間水切りした後、質量（Ｈｇ）を測定して下式より吸収倍率を求めた。［網袋のみを用いて上記と同様の操作を行い、この分の質量（Ｊｇ）をブランクとして差し引いた。］ただし、各測定時間ごとの吸収倍率が平衡（質量の変化率が３％以内）に達した点を水膨潤性樹脂の吸収倍率とした。
吸収倍率＝（Ｈ−Ｊ）／Ｇ
【００１５】
水膨潤性樹脂（Ａ）の成形体の製法の代表例として、吸水性樹脂（２）を用いた水膨潤性樹脂（Ａ３）の成形体の製法を例示すると、混合工程で（１）、（２）等をロールミキサー、バンバリミキサー、ニーダーなどの混練機を用いて混練する以外は、ゴム製品を製造する一般の方法でよく、加硫タイプのゴム製品の場合は、例えば素練り工程、混合工程、成形工程及び加硫工程などからなっている。特に型製品を製造するときの方法が好ましく、例えば成形及び加硫工程において、圧入加硫法、トランスファー加硫法又は射出成形加硫法により製造することができる。水膨潤性樹脂（Ａ２）の場合も、吸水性樹脂（２）を水溶性物質に代える以外は上記と同様にして成形体を製造することができる。
なお、ここで混合工程において、（１）、（２）以外に必要に応じてゴムの加工で一般的に用いられるゴム用薬品、例えば加硫剤又は橋かけ剤、加硫促進剤、加硫促進助剤等が使われる。
【００１６】
本発明の（Ａ）の成形体の形状は、特に制限しないが、室内、トイレ及び車内等で使用される場合を考慮して、インテリア性に優れた形状として、キャラクターグッズ、動・植物、地形、建造物及び輸送機器等の物体をミニチュアにした形状が好ましい。
【００１７】
本発明において、粉末ないし粒状の吸水性樹脂（Ｂ）としては、前記の水溶性物質として例示した化合物及び／又は吸水性樹脂（２）として例示した化合物を使用することができるが、吸水性樹脂（２）として例示した化合物が、膨潤速度が速く、膨潤後も水性液が溶け出さずに形状が維持されるので好ましい。
【００１８】
吸水性樹脂（Ｂ）の質量に対する水又は水性液の吸収倍率は、好ましくは１０〜１，０００倍であり、より好ましくは１００〜１，０００倍である。又、吸水性樹脂（Ｂ）の形状は、粉末又は粒状のものを使用することができるが、粒度の均一なものが膨潤後の吸水性樹脂の形状も均一になるので好ましい。
【００１９】
本発明において、消臭性及び／又は芳香性を有する物質（Ｃ）としては、消臭性、芳香性又は消臭兼芳香性を有する物質として一般的に使用されているものでよく、特に制限されない。
消臭性を有する物質としては、例えばイネ、松、ヒノキ、笹等の植物からの抽出物質、酸又はアルカリ性の水性液、粉末活性炭等があり、このものを水又は一部溶剤を含んだ水溶液で希釈した水性液とすることができる。
芳香性を有する物質としては、例えば合成香料や天然香料が挙げられ、これらは水溶性のものであればその水溶液、非水溶性のものであれば水と乳化剤、必要により溶剤などからなる水性エマルジョンとすることができる。ここで、芳香性を有する物質はマスキング効果を兼備するため、実用上消臭性を有するとも言えることがある。
【００２０】
本発明の容器入り水膨潤性担体中の水膨潤性樹脂（Ａ）及び吸水性樹脂（Ｂ）の量は、特に制限されないが、水又は水性液を吸収した（Ｂ）のゲル内に未吸水の（Ａ）が隠れるのに充分な量且つ時間の経過と共に（Ｂ）のゲル表面から（Ａ）の膨潤体が突出する量（Ｂ）を存在させることが好ましい。
このような量（Ｂ）が存在することにより、時間の経過とともに容器内の（Ａ）及び（Ｂ）の形状が変化する様子が印象的となる。
【００２１】
本発明における水膨潤性樹脂（Ａ）及び吸水性樹脂（Ｂ）の水又は水性液の吸収速度は特に限定されないが、（Ａ）が（Ａ）の水又は水性液の吸収倍率の８０％以上を吸収するのに要する時間は、好ましくは２〜４８０時間、より好ましくは１２〜１６８時間である。又、（Ｂ）が（Ｂ）の水又は水性液の吸収倍率の８０％以上を吸収するのに要する時間は、好ましくは１〜６０分、より好ましくは１〜３０分である。
（Ａ）と（Ｂ）との吸水速度に上記の差がある場合には、（Ａ）と（Ｂ）とが異なる速度で膨潤しその後収縮する様子が十分に楽しめる。また、（Ａ）の水又は水性液の吸収倍率の８０％以上を吸収するのに要する時間が２時間未満であるか、（Ｂ）の水又は水性液の吸収倍率の８０％以上を吸収するのに要する時間が６０分を越えると、時間経過により吸水性樹脂（Ｂ）が膨潤した後に（Ｂ）のゲル表面より（Ａ）の膨潤体が突出する様子が顕著に見られなくなり、面白さが低下する。
【００２２】
本発明の水膨潤性樹脂（Ａ）及び吸水性樹脂（Ｂ）に吸収させる水又は水性液の量は特に限定されないが、（Ａ）の成形体の質量に対して好ましくは５倍以上、より好ましくは１０〜２００倍である。５倍より少ないと、膨潤の程度が小さく、また水又は水性液が揮発する過程で形状が小さくなって行く様子が顕著に見られなくなり、面白さが低下する。
【００２３】
本発明に用いられる容器としては、（Ａ）及び／又は（Ｂ）が吸水し膨潤した時にこぼれない形状のものであれば特に限定されないが、たとえば、円筒状、角柱状、円錐状、角錐状、底面が平らな球状などが挙げられる。
また、容器の材質はガラスであっても合成樹脂であってもよい。合成樹脂としては、熱可塑性、熱硬化性を問わず、（Ａ２）、（Ａ３）で使用される合成樹脂として前に例示したものなどを用いることができるが、側面から容器を通して中の様子を見て楽しむことができることから、少なくとも一部が透明な容器であることが好ましい。
【００２４】
該水膨潤性樹脂（Ａ）及び該吸水性樹脂（Ｂ）は、着色されていても着色されていなくてもよいが、視覚的な効果から着色されていることが好ましく、（Ａ）、（Ｂ）それぞれが異なる色に着色されていることが特に好ましい。
【００２５】
本発明の担体の用途は、特に制限されないが、水膨潤性樹脂（Ａ）及び吸水性樹脂（Ｂ）が水又は水性液を吸収し、形状が大きくなっていく過程、更に（Ａ）及び（Ｂ）の膨潤体から水又は水性液が揮発し、形状が小さくなっていく過程を視覚的に見られる面白さを有することから、教材用、玩具用、インテリア用又はエクステリア用に使用されることが好ましい。
【００２６】
本発明の担体に、消臭性及び／又は芳香性を有する物質（Ｃ）の水性液を吸収させることにより、本発明の消臭及び／又は芳香材が得られる。なおこの時は、消臭性及び／又は芳香性の液が揮発できる出口を容器に設けなければならない。
【００２７】
本発明の消臭及び／又は芳香材において、該水膨潤性樹脂（Ａ）の成形体及び吸水性樹脂（Ｂ）に吸収させる（Ｃ）の水性液の量は、（Ａ）の成形体及び（Ｂ）の膨潤能力にもよるが、（Ａ）の成形体の質量に対して好ましくは５倍以上、より好ましくは１０〜２００倍である。５倍より少ないと、上述したように、膨潤の程度が小さく、面白さが低下するほか、消臭及び／又は芳香効果が弱く、長時間持続できない。
【００２８】
本発明の容器入り水膨潤性担体を用いた消臭及び／又は芳香材としての商品形態としては、例えば次の２形態が挙げられる。
▲１▼本発明の水膨潤性樹脂の成形体が固定され、吸水性樹脂が入った容器に予め消臭及び／又は芳香液を入れ、樹脂に吸収、膨潤させ、蓋をして店頭に置く。実際に使用するときは、蓋を外し、室内、トイレ、車内等へ置くことにより、消臭及び／又は芳香効果が得られると共に、膨潤し大きくなった吸水性樹脂及びキャラクターグッズなどの形状をした成形体が、消臭及び／又は芳香液の揮発により、徐々に異なる速度で小さくなっていく様子を見て楽しめる。ほぼ吸液前の元の状態になった時点でこの商品を取り替えるか、もしくは、新しい消臭及び／又は芳香剤を加え、再度使用する。
▲２▼所定の消臭及び／又は芳香液を入れた容器と、本発明の吸水性樹脂入りで水膨潤性樹脂の成形体が接着剤等で固定された容器とをセットにして店頭に置く。実際に使用するときは、消臭及び／又は芳香液を、本発明の吸水性樹脂入りで水膨潤性樹脂の成形体が固定された容器中に投入して、室内、トイレ、車内等へ置くことにより、消臭及び／又は芳香効果が得られると共に、吸水性樹脂とキャラクターグッズなどの形状をした成形体が、徐々に消臭及び／又は芳香液を吸収し、異なる速度で膨潤し大きくなっていく様子を見て楽しめる。また、膨潤し大きくなった吸水性樹脂及びキャラクターグッズなどの形状をした成形体が、消臭及び／又は芳香液の揮発により、徐々に異なる速度で小さくなっていく様子を見て楽しめる。ほぼ元の状態になった時点でこの商品を取り替えるか、もしくは、新しい消臭及び／又は芳香剤を加え、再度使用する。
【００２９】
【実施例】
以下、本発明の容器入り水膨潤性担体の実施例を示す図、及びこの担体を用いた消臭及び／又は芳香材の実施例を示す図により本発明を説明する。
図１及び図２は、本発明の容器入り水膨潤性担体の一実施例を示す斜視図である。
図３は、図１の容器入り水膨潤性担体の断面図である。
図１〜３において、１は水膨潤性樹脂の成形体、２は吸水性樹脂、３はガラスの容器、４はキャップ、５は接着剤である。
図１において、水膨潤性樹脂（Ａ）はキノコの形をしており、底面が容器の底の中央部に接着剤で固定されている。図２において、水膨潤性樹脂（Ａ）は富士山タイプの山の形をしており、容器の底全面に接着剤で固定されている。
前述したように（Ａ）の成形体の形状はこれに限らず、キャラクターグッズ、動・植物、地形、建造物及び輸送機器等の何れでもよいし、成形体の個数も一個に限らず複数個あってもよい。また、容器の底面に固定される位置も限定されない。
図１及び図２に示した以外の（Ａ）の成形体の形状の一例としては、ツクシの形をしたものが複数個あるもの、オモチャの列車の形をしたものが容器の周囲を１周しているものなどが挙げられる。
【００３０】
図４及び図５は、本発明の容器入り水膨潤性担体（図３）に消臭液を投入した後の途中経過を示した断面図である。
図４は、図３の容器中に消臭性を有する物質の水性液を投入し、蓋を閉じて３０分間放置した後の状態を示す断面図である。図４において、１’は水膨潤性樹脂（Ａ）の成形体がごく少量の消臭液を吸水し、わずかに膨潤した状態のものであり、２’は吸水性樹脂（Ｂ）が消臭液を先に吸収し、約２３５倍に膨潤したものである。また、３はガラスの容器、４はキャップ、５は接着剤である。
図５は、図３の容器中に消臭性を有する物質の水性液を投入し、蓋を閉じて４日間放置した後の状態を示す断面図である。
図５において、１”は水膨潤性樹脂（Ａ）の成形体が、図４に示した２’（吸水性樹脂の消臭液吸収ゲル）より、消臭液の一部を吸収し、約３１倍に膨潤したものであり、２”は消臭液を吸収膨潤した吸水性樹脂が、一部の消臭液を１”に吸収され、最大膨潤時よりやや収縮した状態のものである。また、３はガラスの容器、４はキャップ、５は接着剤である。
図３〜図５に示したような経過で形状が変化していくことから、あたかも一度土の中に埋もれたキノコが、土の中から顔を出して成長していくような様を楽しむこできる。
なお、消臭材として使用するときは、勿論蓋を開けて使用する。
以下製造例及び使用例を示す実施例により本発明を更に説明するが、本発明はこれに限定されるものではない。以下部は質量部を表す。
【００３１】
実施例１
（１）水膨潤性樹脂の成形品；スチレンブタジエンゴム（ＳＢＲ）を素練りした後、次の配合比率で混合したものをニーダーで混練し、傘を広げたキノコの形状をした型に圧入した。
ＳＢＲ                                ５０      部
サンフレッシュＳＴ−５００ＭＰＳ      ５０      部
酸化亜鉛                                ２．５  部
粉末イオウ                              １．０  部
促進剤ＤＭ                              １．０  部
ステアリン酸                            ０．５  部
パラフィン                              １．０  部
フタロシアニン顔料                      ０．５  部
注）サンフレッシュＳＴ−５００ＭＰＳ：アクリル系吸水性樹脂、平均粒径２０〜５０ミクロン、吸水性能４００ｇ／ｇ、三洋化成工業（株）製
次に、１４８℃で１０分間加硫して、成形物を取り出し、質量３．８ｇの本発明の水膨潤性樹脂の成形体を得た。
（２）吸水性樹脂；サンフレッシュＳＴ−６１０［アクリル系吸水性樹脂、平均粒径１７５〜２３０ミクロン、吸水性能４６０ｇ／ｇ、三洋化成工業（株）製］を質量２．０ｇ使用した。
（３）一方、消臭性を有する物質として、アポライトＦ−２［イネの抽出液、日本化成（株）製］を用い、水で１０倍に希釈して消臭液を作成した。この消臭液（５００ml）に水膨潤性樹脂の成形体と吸水性樹脂を浸漬した。浸漬３０分後の膨潤した吸水性樹脂を取り出し、質量を量ると４７０ｇであった。浸漬４日後の膨潤した水膨潤性樹脂の成形体を取り出し、質量を量ると１１６ｇであった。
この膨潤した水膨潤性樹脂の成形体の形状は、歪むことなく膨潤前の形態を維持したままで大きくなっていた。
これを室内に放置した。膨潤した水膨潤性樹脂の成形体は消臭液の揮発により、形状は初期の形態を維持したままで吸水性樹脂と共に徐々に小さくなり、２ヶ月後にはほぼ膨潤前の大きさに戻っていた。
【００３２】
実施例２
（１）芳香性を有する物質として香料を用い、次の配合比率で混合、十分撹拌して芳香液を作成した。
テルペン系合成香料      １部
エタノール              ５部
ノニポール１２０        ３部
水                    ９１部
注）ノニポール１２０：ポリオキシエチレンノニルフェニルエーテル系非イオン界面活性剤、三洋化成工業（株）製
（２）この芳香液（５００ml）に実施例１で使用した吸水性樹脂及び実施例１で得た水膨潤性樹脂の成形体を浸漬した。浸漬３０分後の膨潤した吸水性樹脂を取り出し、質量を量ると４８０ｇであった。浸漬４日後の膨潤した水膨潤性樹脂の成形体を取り出し、質量を量ると１２０ｇであった。
この膨潤した水膨潤性樹脂の成形体の形状は、歪むことなく膨潤前の形態を維持したままで大きくなっていた。
これを室温に放置した。膨潤した水膨潤性樹脂の成形体は芳香液の揮発により、形状は初期の形態を維持したままで吸水性樹脂と共に徐々に小さくなり、２ヶ月後にはほぼ膨潤前の大きさに戻っていた。
【００３３】
【発明の効果】
本発明の容器入り水膨潤性担体及びこれを用いた本発明の消臭及び／又は芳香材は、次のような特長がある。
▲１▼インテリア性を有したキャラクターグッズなどの形状に容易に成形できる。
▲２▼使用中、吸水性樹脂と水膨潤性樹脂の成形体が、徐々に形状を維持したまま、異なる速度で大きくなったり、小さくなっていく状態を楽しむことができる。
以上のことから、本発明の容器入り水膨潤性担体及びこれを用いた本発明の消臭及び／又は芳香材は、インテリア性に優れた担体並びに消臭及び／又は芳香材として有用である。
【図面の簡単な説明】
【図１】  本発明の容器入り水膨潤性担体の一例を示す斜視図である。
【図２】  本発明の容器入り水膨潤性担体の一例を示す斜視図である。
【図３】  本発明の容器入り水膨潤性担体の一例を示す断面図である。
【図４】  本発明の容器入り水膨潤性担体の消臭液吸収３０分後の状態を示す断面図である。
【図５】  本発明の容器入り水膨潤性担体の消臭液吸収４日後の状態を示す断面図である。
【符号の説明】
１  水膨潤性樹脂の成形体
１’水膨潤性樹脂の成形体が少量の消臭液を吸収し、わずかに膨潤したもの
１”水膨潤性樹脂の成形体が消臭液を吸収し、膨潤したもの
２  吸水性樹脂
２’吸水性樹脂が消臭液を吸収し、膨潤したもの
２”吸水性樹脂が消臭液を吸収し膨潤後、やや収縮したもの
３  ガラスの容器
４  キャップ
５  接着剤
【図１】
0004087924.tif 000002
【図２】
0004087924.tif 000003
【図３】
0004087924.tif 000004
【図４】
0004087924.tif 000005
【図５】
0004087924.tif 000006